(57)【要約】【課題】アミド基を有する樹脂の耐熱性を向上させた組成物を提供する。【解決手段】アミド基を含有しているか又はアミド基を含有することとなるアミド基含有性高分子化合物（Ａ）と、ポリアリレンサルファイドと、フッ素樹脂とからなる樹脂組成物であって、粉体塗料であり、前記アミド基含有性高分子化合物（Ａ）は、アミド基と芳香環とを有しているアミド基含有ポリマー（ａ１）、及び／又は、前記塗料組成物を塗装する際の焼成により前記アミド基含有ポリマー（ａ１）に変化するアミド基含有ポリマー前駆体（ａ２）であり、前記ポリアリレンサルファイドは、前記アミド基含有性高分子化合物（Ａ）と前記ポリアリレンサルファイドとの合計の１〜４０質量％であり、前記フッ素樹脂は、前記アミド基含有性高分子化合物（Ａ）とポリアリレンサルファイドと前記フッ素樹脂との合計の５０〜９０質量％であることを特徴とする樹脂組成物。【選択図】なし【特許請求の範囲】
【請求項１】
アミド基を含有しているか又はアミド基を含有することとなるアミド基含有性高分子化合物（Ａ）と、ポリアリレンサルファイドと、フッ素樹脂とからなる樹脂組成物であって、
粉体塗料であり、
前記アミド基含有性高分子化合物（Ａ）は、アミド基と芳香環とを有しているアミド基含有ポリマー（ａ１）、及び／又は、前記塗料組成物を塗装する際の焼成により前記アミド基含有ポリマー（ａ１）に変化するアミド基含有ポリマー前駆体（ａ２）であり、
前記ポリアリレンサルファイドは、前記アミド基含有性高分子化合物（Ａ）と前記ポリアリレンサルファイドとの合計の１〜４０質量％であり、
前記フッ素樹脂は、前記アミド基含有性高分子化合物（Ａ）とポリアリレンサルファイドと前記フッ素樹脂との合計の５０〜９０質量％である
ことを特徴とする樹脂組成物。
【請求項２】
ポリアリレンサルファイドは、アミド基含有性高分子化合物（Ａ）とポリアリレンサルファイドとの合計の１０〜４０質量％である請求項１記載の樹脂組成物。
【請求項３】
アミド基含有ポリマー（ａ１）は、ポリアミドイミドである請求項１又は２記載の樹脂組成物。
【発明の詳細な説明】
【技術分野】
【０００１】
本発明は、塗料組成物、含フッ素積層体及び樹脂組成物に関する。
【背景技術】
【０００２】
フッ素樹脂は、塗料組成物に調製し、パン金型、炊飯釜等の耐蝕性、非粘着性、耐熱性等が要求されるものの基材に塗装してフッ素樹脂層を形成させることに幅広い用途がある。しかしながら、フッ素樹脂は、その非粘着性ゆえに、金属、セラミック等からなる基材との接着性に乏しいので、フッ素樹脂とも基材とも親和性を有するプライマーを予め基材に塗装することが行われてきた。
【０００３】
フッ素樹脂層は、一般に耐蝕用途においては厚くする必要があり、厚くするためには、フッ素樹脂からなる塗料組成物を塗布してフッ素樹脂の融点以上の温度で焼成することよりなる塗装を繰り返して重ね塗りをする必要がある。プライマーは、この長時間の高温での焼成に耐えて基材等との密着性を維持し得る耐熱密着性を有することが求められる。
【０００４】
耐熱密着性に優れたプライマーとして、今日まで、長時間の高温焼成に優れた耐性を有するリン酸クロム系プライマーが幅広く用いられてきた。しかしながら、環境問題への意識が高まり、６価クロムを含まずリン酸クロム系プライマーに匹敵する強い耐熱密着性を有するクロムフリープライマーの開発が長年強く要望されていた。
【０００５】
クロムフリープライマーとして、従来、フッ素樹脂と各種バインダー樹脂との組み合わせが検討されてきた。バインダー樹脂としては、耐熱性の点からポリフェニレンサルファイド〔ＰＰＳ〕の使用が提案された。ＰＰＳは、しかしながら、フッ素樹脂との相溶性に劣り、フッ素樹脂層との密着性が不充分であるという問題があった。
【０００６】
フッ素樹脂層との密着性を良好にするため、クロムフリープライマーにおけるバインダー樹脂として、ＰＰＳにポリアミドイミド〔ＰＡＩ〕及び／又はポリイミド〔ＰＩ〕を添加することが提案され（例えば、特許文献１参照。）、実施例において、ＰＡＩ：ＰＰＳ＝１：１５〜１：２０の量比で用いられている。
【０００７】
ＰＰＳ及びＰＡＩをバインダー樹脂とするクロムフリープライマーとしては、また、ＰＡＩ：ＰＰＳ＝３：１〜１：３の量比で用いるものが提案された（例えば、特許文献２参照。）。しかしながら、このクロムフリープライマーは、平滑面に塗布し得る水性プライマーを提供するために溶融粘度が異なる２種のフッ素樹脂を特定の量比で配合することを特徴とするものであり、長時間焼成すると耐熱密着性が悪化する問題があった。
【０００８】
クロムフリープライマーのバインダー樹脂としては、また、ＰＡＩ：ＰＰＳ＝１：１のものも知られているが（例えば、特許文献３参照。）、熱水に対する耐久性に問題があった。
【０００９】
このように、従来、ＰＡＩ及びＰＰＳからなるバインダー樹脂は、多量のＰＰＳに少量のＰＡＩ等を添加する方向で開発が進められてきた。
【００１０】
ＰＡＩと酸化防止剤とを含む組成物としては、エステル結合、アミド結合及びイミド結合の少なくとも１種を有する樹脂（Ｉ）としてＰＡＩを例示し、樹脂（Ｉ）と、樹脂（Ｉ）に対して０．１〜５．０重量％の酸化防止剤（ＩＩＩ）とを含むものが開示されている（例えば、特許文献４参照。）。しかしながら、この組成物は銅線等の銅被覆用に限定したものであり、プライマーとしての用途に関する記載も示唆もない。また、酸化防止剤（ＩＩＩ）としてＰＰＳ等のポリアリレンサルファイドを用いることについても記載はない。
【００１１】
ＰＡＩは、混練、成形加工等を経て様々な耐熱性が要求される部位に用いられているが、ＰＡＩのアミド基の耐熱性が低く、高温下の使用において劣化しやすい場合があるという問題があった。
【先行技術文献】
【特許文献】
【００１２】
【特許文献１】特開昭５３−７４５３２号公報
【特許文献２】米国特許第５７８９０８３号明細書
【特許文献３】特開平８−３２２７３２号公報
【特許文献４】特開平２−４８８０号公報
【発明の概要】
【発明が解決しようとする課題】
【００１３】
発明の目的は、上記現状に鑑み、バインダー成分の役割を果たす６価クロムを含まず、高温で長時間焼成を行っても、リン酸クロム系プライマーに匹敵する密着性を有する塗料組成物を提供することにある。本発明の目的は、また、アミド基を有する樹脂の耐熱性を向上させた組成物を提供することにある。
【課題を解決するための手段】
【００１４】
本発明は、アミド基を有しているか又はアミド基を有することとなるアミド基含有性高分子化合物（Ａ）と、上記アミド基の酸化を抑制することができる抗酸化性物質（Ｂ）とからなる塗料組成物であって、上記アミド基含有性高分子化合物（Ａ）は、アミド基と芳香環とを有しているアミド基含有ポリマー（ａ１）、及び／又は、上記塗料組成物を塗装する際の焼成により上記アミド基含有ポリマー（ａ１）に変化するアミド基含有ポリマー前駆体（ａ２）であり、上記抗酸化性物質（Ｂ）は、上記アミド基含有性高分子化合物（Ａ）と上記抗酸化性物質（Ｂ）との合計の０．１〜２０質量％であることを特徴とする塗料組成物である。
【００１５】
本発明は、アミド基を有しているか又はアミド基を有することとなるアミド基含有性高分子化合物（Ａ）と、上記アミド基の酸化を抑制することができる抗酸化性物質（Ｂ）とからなる塗料組成物であって、プライマー組成物であり、上記アミド基含有性高分子化合物（Ａ）は、アミド基と芳香環とを有しているアミド基含有ポリマー（ａ１）、及び／又は、上記塗料組成物を塗装する際の焼成により上記アミド基含有ポリマー（ａ１）に変化するアミド基含有ポリマー前駆体（ａ２）であり、上記抗酸化性物質（Ｂ）は、上記アミド基含有性高分子化合物（Ａ）と上記抗酸化性物質（Ｂ）との合計の０．１〜２０質量％であることを特徴とする塗料組成物である。
【００１６】
本発明は、バインダー成分の役割を果たす６価クロムを含まないクロムフリープライマーである塗料組成物であって、上記塗料組成物を被塗装物上に塗装することにより得られる測定用塗膜について、３５０℃に５０時間おく耐熱性試験後の剥離接着強さが３ｋｇｆ／ｃｍ以上、９０℃以上の熱水に１２０時間浸漬する耐熱水処理試験後の剥離接着強さが３ｋｇｆ／ｃｍ以上であることを特徴とする塗料組成物である。
【００１７】
本発明は、被塗装物、上記被塗装物上に上記塗料組成物を塗装することにより得られる塗膜、及び、フッ素樹脂層からなる含フッ素積層体であって、上記フッ素樹脂層は、フッ素樹脂（Ｄ）からなるものであり、上記被塗装物、上記塗膜及び上記フッ素樹脂層は、この順に積層していることを特徴とする含フッ素積層体である。
【００１８】
本発明は、アミド基を有しているか又はアミド基を有することとなるアミド基含有性高分子化合物（Ａ）と、ポリアリレンサルファイドとからなる樹脂組成物であって、上記アミド基含有性高分子化合物（Ａ）は、アミド基と芳香環とを有しているアミド基含有ポリマー（ａ１）、及び／又は、上記塗料組成物を塗装する際の焼成により上記アミド基含有ポリマー（ａ１）に変化するアミド基含有ポリマー前駆体（ａ２）であり、上記ポリアリレンサルファイドは、上記アミド基含有性高分子化合物（Ａ）と上記ポリアリレンサルファイドとの合計の１〜４０質量％であることを特徴とする樹脂組成物である。
【００１９】
発明の詳細な開示
以下に本発明を詳細に説明する。
【００２０】
本発明の塗料組成物は、アミド基を有しているか又はアミド基を有することとなるアミド基含有性高分子化合物（Ａ）と、上記アミド基の酸化を抑制することができる抗酸化性物質（Ｂ）とからなるものである。
【００２１】
本発明の塗料組成物は、被塗装物に塗装することにより塗膜を得るものである。本明細書において、「塗装」とは、被塗装物等の塗装対象物に塗布し、必要に応じて乾燥し、次いで焼成することよりなる一連の工程を意味する。上記焼成は、本発明の塗料組成物中の主要な高分子成分の融点以上の温度で加熱することである。上記加熱の温度は、本発明の塗料組成物が後述のフッ素樹脂（Ｃ）を含むか否か、また、上記アミド基含有性高分子化合物（Ａ）、上記抗酸化性物質（Ｂ）、及び、後述のフッ素樹脂（Ｃ）の各融点等によって異なる。
【００２２】
上記アミド基含有性高分子化合物（Ａ）は、アミド基と芳香環とを有しているアミド基含有ポリマー（ａ１）、及び／又は、上記塗料組成物を塗装する際の焼成により上記アミド基含有ポリマー（ａ１）に変化するアミド基含有ポリマー前駆体（ａ２）である。
【００２３】
上記アミド基含有ポリマー（ａ１）は、通常、アミド基（−ＮＨ−Ｃ（＝Ｏ）−）を主鎖又は側鎖に有し、芳香環を主鎖に有するポリマーである。
上記アミド基含有ポリマー（ａ１）は、ポリアミドイミド〔ＰＡＩ〕、ポリアミド、及び／又は、ポリアミド酸（ポリアミック酸）であることが好ましい。
【００２４】
上記ＰＡＩは、アミド基と芳香環とイミド基とを有する重縮合体である。上記ＰＡＩとしては特に限定されず、例えば、従来公知のＰＡＩの他にも、ポリイミド〔ＰＩ〕を酸化することによりアミド基を導入したもの等を用いることができる。
【００２５】
上記ポリアミドは、主鎖中にアミド結合（−ＮＨ−Ｃ（＝Ｏ）−）を有する重縮合体である。上記ポリアミドとしては特に限定されず、例えば、ナイロン６、ナイロン６６、ナイロン１１、ナイロン１２等の脂肪族ポリアミド；ポリパラフェニレンテレフタラミド、ポリメタフェニレンイソフタラミド等の芳香族ポリアミド等が挙げられる。
【００２６】
上記ポリアミド酸は、アミド基と、カルボキシル基又はカルボキシル基の誘導体とを有する重縮合体である。上記ポリアミド酸としては特に限定されず、分子量が数千〜数万であるポリアミド酸等が挙げられる。
【００２７】
上記アミド基含有ポリマー前駆体（ａ２）は、本発明の塗料組成物を塗装する際の焼成により上記アミド基含有ポリマー（ａ１）に変化するものである。
【００２８】
上記「塗料組成物を塗装する際の焼成」は、本発明の塗料組成物を後述のプライマー組成物として用い、次いで上塗り塗料を塗装する場合、（１）このプライマー組成物を塗布した後、上記上塗り塗料を塗装する前に通常行う「焼成」、（２）上記（１）の焼成の後、上記上塗り塗料を塗装する際の「焼成」、又は、（３）上記（１）の焼成を行わずに上記上塗り塗料を塗装する際の「焼成」に該当し、本発明の塗料組成物を後述のワンコート法に用いる場合、（４）上記塗料組成物を塗布した後の「焼成」に該当するが、（１）〜（４）の何れの焼成をも含み得る概念である。
【００２９】
上記アミド基含有ポリマー前駆体（ａ２）は、上述のように、上記塗料組成物を塗装する際の焼成により上記アミド基含有ポリマー（ａ１）に変化するものであり、この焼成において上記アミド基含有ポリマー（ａ１）が有する芳香環が通常変化しないので、芳香環を有しているものであるが、本発明の塗料組成物を塗布し焼成を開始する前においては、アミド基は有していないものである。
【００３０】
本明細書において、上記塗料組成物を塗布し焼成を開始する前においてアミド基を有しており、更に芳香環をも有している高分子化合物は、上述のアミド基含有性ポリマー（ａ１）に該当する。
【００３１】
上記アミド基含有ポリマー前駆体（ａ２）としては、本発明の塗料組成物を塗布し焼成することにより上記アミド基含有ポリマー（ａ１）に変化するものであれば特に限定されず、例えば、ＰＩ等であってもよい。上記ＰＩは、本発明の塗料組成物を塗布し長時間高温で焼成する際に酸化させて主鎖にアミド基を導入することができる。上記ＰＩにアミド基を導入して得られたアミド基含有ポリマー（ａ１）は、ＰＡＩ又はポリアミド酸であり、ＰＡＩであるためには、ＰＩの主鎖におけるイミド基の全てをアミド基に変換したものでなければよく、ポリアミド酸は、ＰＩの主鎖におけるイミド基の全てをアミド基と、カルボキシル基とに変換したものである。
【００３２】
上記ＰＩにアミド基を導入する方法としては特に限定されず、例えば、ＰＩのイミド基（イミド環）を酸化によって開環する方法、ＰＩのイミド基（イミド環）にアルカリを作用させ加水分解する方法等が挙げられる。本明細書において、アミド基を導入することとなる分子構造上の部位、例えば、上述の酸化によりアミド基に変化するイミド基等を、アミド基導入部位ということがある。
【００３３】
上記アミド基含有性高分子化合物（Ａ）は、アミド基を有しているか又はアミド基を有することとなるものである。
【００３４】
上記「アミド基を有することとなる」とは、本発明の塗料組成物を調製するためにアミド基含有性高分子化合物（Ａ）を配合する時点で上記アミド基含有性高分子化合物（Ａ）が必ずしもアミド基を有していなくともよいが、上述の塗料組成物を塗装する際の焼成により化学変化を起こしてこの焼成が終了する前にアミド基が導入されることを意味する。
【００３５】
本明細書において、上記「アミド基を有しているか又はアミド基を有することとなる」は、本発明の塗料組成物を調製するためにアミド基含有性高分子化合物（Ａ）を配合する時点において、アミド基を有しアミド基導入部位を有しないもの、アミド基を有さずアミド基導入部位を有するもの、アミド基を有しかつアミド基導入部位を有するもの、の何れをも含み得る概念である。即ち、本発明の塗料組成物は、上述のアミド基含有ポリマー（ａ１）とアミド基含有ポリマー前駆体（ａ２）との両方を含むものであってもよいし、何れか一方のみを含むものであってもよい。
【００３６】
上記抗酸化性物質（Ｂ）は、上記アミド基の酸化を抑制することができるものである。上記抗酸化性物質（Ｂ）は、酸化還元電位が、アミド基の酸化還元電位より低いものであって、イミド基の酸化還元電位と同程度であるか又はイミド基の酸化還元電位に比べて高いものが好ましく、イミド基の酸化還元電位に比べて高いものがより好ましい。
【００３７】
上記抗酸化性物質（Ｂ）は、上記アミド基の酸化に優先して自己酸化されることによって上記アミド基の酸化を遅らせることができるものと考えられる。上記抗酸化性物質（Ｂ）としては、上記アミド基の酸化を充分に抑制し得る点から、酸化状態が低い物質が好ましいと考えられる。上記抗酸化性物質（Ｂ）としては、上記アミド基の酸化を抑制することができるとともに、耐熱性物質であることがより好ましい。上記抗酸化性物質（Ｂ）が耐熱性物質であると、本発明の塗料組成物を塗装する際の焼成を長時間行っても、上記抗酸化性物質（Ｂ）が分解や劣化を起こしにくいので、上記アミド基の酸化を抑制し続け、上記アミド基含有性高分子化合物（Ａ）による被塗装物との密着性を維持することができる。
【００３８】
上記抗酸化性物質（Ｂ）は、上記アミド基の酸化に優先して自己酸化する自己酸化能のほかに、上記酸化されたアミド基を還元する還元能を有していてもよい。
【００３９】
上記抗酸化性物質（Ｂ）は、上述のアミド基の酸化を抑制する性質に加えて、被塗装物の酸化を抑制する性質を有するものであってもよい。
【００４０】
上記抗酸化性物質（Ｂ）としては、例えば、ポリアリレンサルファイド〔ＰＡＳ〕；窒素含有化合物；錫、亜鉛、燐等の金属；硫黄等が挙げられる。
【００４１】
上記ＰＡＳとしては特に限定されず、例えば、ポリフェニレンスルフィドケトン、ポリフェニレンスルフィドスルフォン、ポリビフェニレンスルフィド、ポリフェニレンサルファイド〔ＰＰＳ〕等が挙げられ、なかでもＰＰＳが好適に用いられる。半導体製造工程等アミンの使用や金属イオンの溶出を嫌う場合、ＰＡＳが好ましく用いられる。
【００４２】
上記抗酸化性物質（Ｂ）としては、窒素含有化合物も好ましく用いられる。
【００４３】
本明細書において、上記「窒素含有化合物」は、分子中に窒素原子を有する化合物であって、上記アミド基の酸化及び被塗装物の酸化をともに抑制し得るものである。
【００４４】
上記窒素含有化合物としては、アミン系化合物、ベンゾトリアゾール系化合物、窒素硫黄含有化合物等が挙げられる。
【００４５】
上記アミン系化合物は、アミノ基を有する化合物であって、上記アミノ基が金属塩等の塩を形成していてもよいものである。上記アミン系化合物としては特に限定されないが、２５０℃以上での高温安定性が望まれる点で、芳香族アミン類であることが好ましい。芳香族アミン類としては、フェニル基及び／又はナフチル基を有するものが好ましく、フェニル基及び／又はナフチル基を有する芳香族アミン類としては特に限定されず、例えば、ジナフチルアミン、フェニル−α−ナフチルアミン、フェニル−β−ナフチルアミン、ジフェニル−ｐ−フェニレンジアミン、フェニルシクロヘキシル−ｐ−フェニレンジアミン等が挙げられる。
【００４６】
上記ベンゾトリアゾール系化合物は、ベンゾトリアゾールを基本骨格とする化学構造を有する化合物であって、金属塩等の塩を形成していてもよいものである。上記ベンゾトリアゾール系化合物としては特に限定されず、例えば、ベンゾトリアゾール、２−（２−ヒドロキシ−５−メチルフェニル）ベンゾトリアゾール、２−（２−ヒドロキシ−５−テトラオクチルフェニル）ベンゾトリアゾール等が挙げられる。
【００４７】
上記窒素硫黄含有化合物は、窒素原子と硫黄原子とを有する化合物であって、金属塩等の塩を形成していてもよいものである。上記窒素硫黄含有化合物としては特に限定されず、例えば、ベンゾチアゾール系化合物、スルフェンアミド系化合物、チオ尿素類等が挙げられる。上記ベンゾチアゾール系化合物としてはベンゾチアゾールを基本骨格とする化合物であれば特に限定されず、例えば、２−メルカプトベンゾチアゾール、ジ−２−ベンゾチアゾールジズルフィド、２−（Ｎ，Ｎ′−ジエチルチオカルバモイルチオ）ベンゾチアゾール、ジ−２−ベンゾチアゾリルジスルフィド等が挙げられる。
【００４８】
上記スルフェンアミド系化合物としては、スルフェンアミド基を有する化合物であれば特に限定されず、例えば、Ｎ，Ｎ′−シクロヘキシル−ベンゾチアゾリルスルフェンアミド、Ｎ−ｔｅｒｔ−ブチル−２−ベンゾチアゾリルスルフェンアミド、Ｎ−オキシジエチレン−２−ベンゾチアゾリルスルフェンアミド、Ｎ，Ｎ′−ジシクロヘキシル−２−ベンゾチアゾリルスルフェンアミド、Ｎ，Ｎ′−ジイソプロピルベンゾチアゾール−２−スルフェン等が挙げられる。本明細書において、上記スルフェンアミド系化合物は、スルフェンアミド基を有するとともに、ベンゾチアゾールを基本骨格とする構造部分を有する化合物をも含む概念である。
【００４９】
上記チオ尿素類としては窒素原子に結合する水素原子の少なくとも１個が炭素数１〜６の飽和又は不飽和の炭化水素基に置換されていてもよいチオ尿素が好ましく、このようなチオ尿素類としては特に限定されず、例えば、Ｎ，Ｎ′−ジエチルチオ尿素、Ｎ，Ｎ′−ジブチルチオ尿素、チオ尿素、Ｎ，Ｎ′−ジフェニルチオ尿素等が挙げられる。
【００５０】
上記抗酸化性物質（Ｂ）としては、被塗装物が酸化膜を形成しやすい酸化膜速形成性金属からなるものである場合、上記窒素含有化合物を用いることが好ましく、上記窒素含有化合物をＰＡＳと併用することが被塗装物との接着性を向上させる点で好ましい。上記酸化膜速形成性金属は、少なくとも本発明の塗料組成物の塗装における焼成により、ステンレスと同程度に酸化膜を形成しやすいものであればよく、被塗装物として本発明の塗料組成物を塗布する時点で既に酸化膜を形成しているものであってもよい。上記酸化膜速形成性金属としては、ステンレス等が挙げられる。
【００５１】
上記窒素含有化合物としては、ベンゾチアゾール系化合物が好適に用いられ、ベンゾチアゾール系化合物のなかでも特に、亜鉛との塩である亜鉛系酸化防止剤が好適に用いられる。
【００５２】
上記抗酸化性物質（Ｂ）としては、被塗装物が酸化膜遅形成性金属からなるものである場合、上記窒素含有化合物を用いてもよいが、用いなくとも本発明の塗料組成物の塗装における焼成により被塗装物との接着性に著しい低下は見られない点で、上記窒素含有化合物を用いなくてもよく、被塗装物の酸化を抑制する性質を必ずしも有しないが上述のアミド基の酸化を抑制する性質を有するものを用いることで充分であり、例えば、ＰＡＳのみを用いてもよい。本明細書において、上記酸化膜遅形成性金属は、ステンレスよりも酸化膜を形成する速度が遅い金属である。上記酸化膜遅形成性金属は、酸化膜形成性の程度が相違する点で、上述の酸化膜速形成性金属とは異なる。上記酸化膜遅形成性金属としては、例えば、アルミニウム、鉄等が挙げられる。
【００５３】
上記抗酸化性物質（Ｂ）は、上記アミド基含有性高分子化合物（Ａ）と上記抗酸化性物質（Ｂ）との合計の０．１〜２０質量％である。２０質量％を超えると、熱水処理後の密着力が低下しやすく、０．１質量％未満であると、熱処理後の密着力が低下しやすい。上記抗酸化性物質（Ｂ）としては、１種又は２種以上を組み合わせて用いることができる。組み合わせて用いる場合、抗酸化性物質（Ｂ）の質量は、組み合わせた全ての抗酸化性物質（Ｂ）の合計質量である。
【００５４】
上記抗酸化性物質（Ｂ）としては、ＰＡＳ及び／又は窒素含有化合物が好ましく用いられる。
【００５５】
上記抗酸化性物質（Ｂ）としてＰＡＳを単独で用いる場合、ＰＡＳは、上記アミド基含有性高分子化合物（Ａ）とＰＡＳとの合計の１〜２０質量％であることが好ましい。１質量％未満であると、熱処理後の密着力が低下しやすい。２０質量％を超えると、熱水処理後の密着力が低下しやすい。好ましい下限は、３質量％、好ましい上限は、１８質量％であり、より好ましい下限は５質量％、より好ましい上限は、１５質量％である。
【００５６】
上記抗酸化性物質（Ｂ）として窒素含有化合物を単独で用いる場合、上記窒素含有化合物は、上記アミド基含有性高分子化合物（Ａ）と上記窒素含有化合物との合計の０．１〜５質量％であることが好ましい。０．１質量％未満であると、熱処理後の密着力が低下しやすい。５質量％を超えると、初期密着力及び熱水処理後の密着力が低下しやすい。より好ましい上限は、３質量％であり、更に好ましい上限は、１質量％である。
【００５７】
上記抗酸化性物質（Ｂ）としてＰＡＳとその他の抗酸化性物質とを組み合わせて用いる場合、上記ＰＡＳと上記その他の抗酸化性物質とは、質量比で、ＰＡＳ：その他の抗酸化性物質＝５０：５０〜９９：１となるように組み合わせることが好ましい。上記その他の抗酸化性物質としては、上述の抗酸化性物質（Ｂ）のうちＰＡＳ以外のものが挙げられ、なかでも窒素含有化合物が好ましく用いられる。上記その他の抗酸化性物質としては、窒素含有化合物、錫、亜鉛、燐等の金属；硫黄等が挙げられる。
【００５８】
本発明の塗料組成物は、上記アミド基含有性高分子化合物（Ａ）と、上記抗酸化性物質（Ｂ）と、更に、フッ素樹脂（Ｃ）とからなるものであることが好ましい。
【００５９】
本発明の塗料組成物は、フッ素樹脂（Ｃ）を加えたものである場合、塗装することにより、フッ素樹脂（Ｃ）を主成分とする第１層（表層）、並びに、上記アミド基含有性高分子化合物（Ａ）及び上記抗酸化性物質（Ｂ）を主成分とする第２層の２層構造に分かれた塗膜を形成することができる。上記フッ素樹脂（Ｃ）を含む本発明の塗料組成物は、上記第１層上にフッ素樹脂（Ｄ）からなるフッ素樹脂層を積層する場合、上記第１層中のフッ素樹脂（Ｃ）と上記フッ素樹脂（Ｄ）との相溶性により、上記フッ素樹脂層との接着性に優れた塗膜を形成することができる。
【００６０】
上記２層構造に分かれた塗膜は、本明細書において、便宜上「２層構造に分かれた」というが、実際には、被塗装物近傍ほどアミド基含有性高分子化合物（Ａ）及び抗酸化性物質（Ｂ）の濃度が高く、被塗装物から離れるにつれ抗酸化性物質（Ｂ）にかわってフッ素樹脂（Ｃ）の濃度が高くなり、塗膜の最表面にはフッ素樹脂（Ｃ）が高濃度で存在していると考えられる。従って、上記塗膜は、各成分の配合量によっては、フッ素樹脂（Ｃ）からなる層と、アミド基含有性高分子化合物（Ａ）及び抗酸化性物質（Ｂ）からなる層との間にアミド基含有性高分子化合物（Ａ）及びフッ素樹脂（Ｃ）からなるいわば中間層ともいうべき層が存在する場合がある。
【００６１】
本発明の塗料組成物において、フッ素樹脂（Ｃ）は、塗装時の焼成の温度が３００℃以上のものであることが好ましい。
【００６２】
上記塗装時の焼成の温度は、一般的に、フッ素樹脂（Ｃ）の融点以上の温度である。上記塗装時の焼成は、上記アミド基含有ポリマー前駆体（ａ２）について上述した「塗装組成物を塗装する際の焼成」と同じものが該当し得る。
【００６３】
本発明の塗料組成物は、３００℃以上の温度における数１０時間という長時間の焼成を行った後でも被塗装物との密着力低下が起きにくいものである。このような優れた耐熱密着性は、従来、クロム系プライマーを用いることによってのみ達成することができたものであるが、本発明の塗料組成物は、クロムやクロム化合物を用いなくても優れた耐熱密着性を奏することができる。
【００６４】
上記フッ素樹脂（Ｃ）は、フッ素を有する単量体を重合して得られる重合体からなるものである。
【００６５】
上記フッ素樹脂（Ｃ）としては、クロロトリフルオロエチレン〔ＣＴＦＥ〕、トリフルオロエチレン、テトラフルオロエチレン〔ＴＦＥ〕、ヘキサフルオロプロピレン〔ＨＦＰ〕、ビニリデンフルオライド〔ＶｄＦ〕、及び、パーフルオロ（アルキルビニル）エーテル〔ＰＡＶＥ〕からなるフッ素含有単量体群のなかから選ばれる１種又は２種以上のフッ素含有単量体を重合することにより得られた含フッ素重合体からなるものであることが好ましく、この含フッ素重合体は、上記１種又は２種以上のフッ素含有単量体と、エチレン、プロピレン等のフッ素非含有単量体群から選ばれる１種若しくは２種以上のフッ素非含有単量体とを共重合することにより得られたものであってもよい。
【００６６】
上記フッ素樹脂（Ｃ）としては、耐蝕性の点でテトラフルオロエチレン系共重合体からなるものであることがより好ましい。
【００６７】
本明細書において、上記「テトラフルオロエチレン系共重合体」は、ＴＦＥと、上述のフッ素含有単量体群におけるＴＦＥ以外のフッ素含有単量体及び／又はフッ素非含有単量体とを重合し得られた重合体である。上記ＴＦＥ以外のフッ素含有単量体、並びに、上記フッ素非含有単量体としてはそれぞれ１種又は２種以上用いてもよい。
【００６８】
上記フッ素樹脂（Ｃ）としては、融点が上述の塗装時における焼成の温度未満であり、かつ、上述の焼成の温度において耐熱性を有するものが更に好ましい。
【００６９】
上記フッ素樹脂（Ｃ）としては、耐食性と耐熱性とを兼ね備えている点でパーフルオロ系樹脂が好ましく採用される。
【００７０】
上記パーフルオロ系樹脂は、通常、３００℃以上の焼成温度が要求される樹脂であり、パーフルオロオレフィンと、パーフルオロビニルエーテル及び／又は微量共単量体とを重合して得られるパーフルオロ系重合体からなるものである。上記パーフルオロオレフィンとしては特に限定されず、例えば、ＴＦＥ、ＨＦＰ等が挙げられる。上記パーフルオロビニルエーテルとしては特に限定されず、例えば、パーフルオロ（メチルビニルエーテル）、パーフルオロ（エチルビニルエーテル）、パーフルオロ（プロピルビニルエーテル）等が挙げられる。
【００７１】
上記微量共単量体としては、上記パーフルオロオレフィンでもなくパーフルオロビニルエーテルでもないフッ素含有単量体、並びに／又は、フッ素非含有単量体を１種若しくは２種以上用いることができる。上記パーフルオロ系重合体の分子鎖における上記微量共単量体に由来する繰り返し単位は、上記パーフルオロ系重合体の全単量体単位の１０モル％未満であることが好ましい。
【００７２】
上記フッ素樹脂（Ｃ）としては、乳化重合若しくは懸濁重合で得たディスパージョン又は粉末を用いることができるほか、更に、粉砕を行い微粉化した微粉末を用いることができる。
【００７３】
上記フッ素樹脂（Ｃ）を粉末で用いる場合の平均粒子径は、０．１〜５０μｍであることが好ましい。０．１μｍ未満であると、フッ素樹脂層をあまり厚くすることができず、５０μｍを超えると、本発明の塗料組成物を塗装して得られる塗膜の平滑性が悪くなる場合がある。薄塗り等に使用する場合、平均粒子径のより好ましい上限は、１０μｍである。膜厚が２００μｍを超えるライニング等に用いる場合、平均粒子径のより好ましい下限は、１μｍ、より好ましい上限は、４０μｍであり、更に好ましい下限は、５μｍである。
【００７４】
本明細書において、平均粒子径は、レーザー式測定法によって測定し得られる値である。
【００７５】
上記フッ素樹脂（Ｃ）は、上記アミド基含有性高分子化合物（Ａ）と上記抗酸化性物質（Ｂ）と上記フッ素樹脂（Ｃ）との合計の５０〜９０質量％であることが好ましい。５０質量％未満であると、上記塗料組成物を後述のプライマー組成物として用いる場合、上記プライマー組成物を塗装して得られた塗膜と、上記塗膜上に積層するフッ素樹脂層との密着性が悪くなりやすく、９０質量％を超えると、上記塗膜と後述の被塗装物との密着性が悪くなりやすい。より好ましい下限は、６０質量％であり、より好ましい上限は、８５質量％である。
【００７６】
上記数値範囲は、フッ素樹脂（Ｃ）の固形分質量についての値である。上記フッ素樹脂（Ｃ）の固形分質量は、本発明の塗料組成物を調製するに際し、上記フッ素樹脂（Ｃ）を上述のようにディスパージョン等の液状物で配合する場合があるが、この場合、上記液状物中のフッ素樹脂（Ｃ）からなる粒子を取り出して得られる粉末の乾燥質量に該当する値である。
【００７７】
本発明の塗料組成物は、上記塗料組成物から得られる塗膜の造膜性、耐腐蝕性等を向上する目的で、必要に応じ、上記アミド基含有性高分子化合物（Ａ）、抗酸化性物質（Ｂ）、又は、フッ素樹脂（Ｃ）の何れでもないその他の２００℃以上の耐熱性を有する樹脂を配合したものであってもよい。
【００７８】
上記その他の樹脂としては特に限定されず、例えば、ポリエーテルサルフォン樹脂、ポリエーテルエーテルケトン樹脂、ポリエーテルケトン樹脂等が挙げられ、これらは、１種又は２種以上を用いることができる。
【００７９】
本発明の塗料組成物は、必要に応じ、塗装作業性や上記塗料組成物から得られる塗膜の性質を改善するために、添加剤類を含むものであってもよい。
【００８０】
上記添加剤類としては特に限定されず、例えば、レベリング剤、固体潤滑剤、顔料、光輝材、充填材、顔料分散剤、沈降防止剤、水分吸収剤、表面調整剤、チキソトロピー性付与剤、粘度調整剤、ゲル化防止剤、紫外線吸収剤、光安定剤、可塑剤、色分かれ防止剤、皮張り防止剤、スリ傷防止剤、防カビ剤、抗菌剤、抗蝕剤、帯電防止剤、シランカップリング剤等が挙げられる。
【００８１】
本明細書において、上記抗蝕剤は、アミド基の酸化は抑制しないが被塗装物の酸化を抑制する性質を有するものを意味する。
【００８２】
本発明の塗料組成物は、粉体塗料タイプ又は液状塗料タイプの何れであっても製造可能である。本発明の塗料組成物において、上記アミド基含有性高分子化合物（Ａ）及び上記抗酸化性物質（Ｂ）は、適当な溶媒に溶解して溶液として用いてもよい。厚みが１００μｍを超える塗膜を形成する場合、後述のように粉体塗料タイプであることが好ましいが、本発明の塗料組成物は、被塗装物に満遍なく塗装することができる点で、液状塗料タイプであることが好ましい。上記液状塗料タイプとしては、フッ素樹脂（Ｃ）からなる粒子を分散媒に分散している分散体中に、アミド基含有性高分子化合物（Ａ）及び抗酸化性物質（Ｂ）を溶解又は分散しているものであることが好ましく、厚膜化のためには、アミド基含有性高分子化合物（Ａ）からなる粒子と、抗酸化性物質（Ｂ）からなる粒子と、フッ素樹脂（Ｃ）からなる粒子とを分散媒に分散してなるものであることがより好ましい。本発明の塗料組成物は、上述のその他の樹脂を配合した液状塗料タイプである場合、上記分散媒の種類と上記その他の樹脂の溶解性等にもよるが、通常上記その他の樹脂からなる粒子をも上記分散媒に分散してなるものである。
【００８３】
上記分散媒は、水又は有機媒体を用いることができる。上記分散媒として水を用いる場合、カチオン性界面活性剤、アニオン性界面活性剤、又は、ノニオン界面活性剤を分散剤として分散させることができるが、得られる塗膜中に残りにくい点で、ノニオン性界面活性剤が好ましく用いられる。上記分散媒として水を用いる場合、また、フッ素系界面活性剤を併用してもよい。
【００８４】
上記有機媒体としては特に限定されず、例えば、１−ブタノール、ジアセトンアルコール等の低級アルコール類；メチルイソブチルケトン、メチルエチルケトン等のケトン類；酢酸ブチル等のエステル類；Ｎ−メチル−２−ピロリドン、Ｎ，Ｎ−ジメチルアセトアミド、Ｎ，Ｎ−ジメチルホルムアミド等のアミド類；トルエン、キシレン、トリメチルベンゼン、メチルエチルベンゼン、プロピルベンゼン、ブチルベンゼン等の芳香族炭化水素類等が挙げられ、１種又は２種以上用いることができる。
【００８５】
上記分散媒としては、更に、水と上記有機媒体との混合溶剤も使用可能である。
【００８６】
本発明の塗料組成物は、フッ素樹脂（Ｃ）を含まないものである場合、上述のアミド基含有性高分子化合物（Ａ）及び抗酸化性物質（Ｂ）並びに所望により用いる上述のその他の樹脂を上記有機媒体及び／又は水に溶解若しくは分散してなるバインダー樹脂液状物として得ることができる。
【００８７】
本発明の塗料組成物は、フッ素樹脂（Ｃ）を含むものである場合、上記フッ素樹脂（Ｃ）分散体と、上記バインダー樹脂液状物とを攪拌混合する方法等により調製することができる。上記フッ素樹脂（Ｃ）分散体は、上記フッ素樹脂（Ｃ）からなる粒子を上述の分散媒で濡らしたのち、ノニオン系界面活性剤、アニオン系界面活性剤等の分散剤で分散させて得る方法、上述の分散媒の表面張力をフッ素系界面活性剤等で下げフッ素樹脂（Ｃ）からなる粒子を分散させて得る方法等により得ることができる。
【００８８】
上記攪拌混合は、バスケットミル、ダイナモミル、ボールミル等の粉砕分散機を用いて行うことが好ましい。
【００８９】
本発明の塗料組成物は、上記攪拌混合後、所望により貧溶媒で希釈し粘度調整を行ってもよい。
【００９０】
本発明の塗料組成物において、アミド基含有性高分子化合物（Ａ）を粒子の状態として使用する場合、上記アミド基含有性高分子化合物（Ａ）からなる粒子及び上記抗酸化性物質（Ｂ）からなる粒子の平均粒子径は、フッ素樹脂（Ｃ）からなる粒子の平均粒子径に比べて相対的に小さいことが好ましく、２０μｍ以下であることが好ましい。上記アミド基含有性高分子化合物（Ａ）からなる粒子及び上記抗酸化性物質（Ｂ）からなる粒子の平均粒子径は上記範囲内であれば、好ましい下限を０．０１μｍ、より好ましい下限を０．１μｍとすることができる。
【００９１】
上記アミド基含有性高分子化合物（Ａ）からなる粒子、上記抗酸化性物質（Ｂ）からなる粒子及び上記フッ素樹脂（Ｃ）からなる粒子は、上述の粉体塗料タイプにおけるものであってもよいが、特に、これらの各粒子が分散媒に分散している分散体におけるものである場合、上記平均粒子径の条件を満たすことが好ましい。本発明の塗料組成物を上述の粉体塗料として用いる場合、上記アミド基含有性高分子化合物（Ａ）からなる粒子及び上記抗酸化性物質（Ｂ）からなる粒子の平均粒子径のより好ましい上限は、２００μｍ、更に好ましい上限は、１５０μｍである。上記フッ素樹脂（Ｃ）からなる粒子の平均粒子径は、上述のように０．１〜５０μｍであることが好ましい。
【００９２】
本発明の塗料組成物は、フッ素樹脂（Ｃ）を含むものである場合、上述のように２層構造に分かれ、被塗装物との密着性に優れた塗膜が通常得られることから、表層がフッ素樹脂からなる層であるコーティングを施すことを目的とする場合、いわゆるワンコート法によって１回コーティングするだけでもよいし、本発明の塗料組成物をプライマー組成物として用い、このプライマー組成物を塗装することにより形成した塗膜上に上塗り塗料を塗装してもよい。
【００９３】
本発明の塗料組成物は、プライマー組成物として好適に用いることができる。
上記プライマー組成物は、上塗り塗料を塗装することに先立ち、被塗装物上に塗装する下塗り用塗料組成物である。本明細書において、プライマー組成物は、プライマーということがある。上記上塗り塗料は、塗装して得られる塗装物の用途にもよるが、耐蝕性、非粘着性等のフッ素樹脂の一般的な特性を付与し得る点で、フッ素樹脂（Ｄ）からなる塗料であることが好ましい。本明細書において、上記上塗り塗料として上記フッ素樹脂（Ｄ）からなる塗料を塗装して得られる塗膜をフッ素樹脂層ということがある。本発明の塗料組成物は、即ち、プライマー組成物であり、上記プライマー組成物が、フッ素樹脂（Ｄ）からなるフッ素樹脂層の下塗り用塗料組成物であるものが好ましい。上記フッ素樹脂（Ｄ）については、後述する。
【００９４】
本発明の塗料組成物は、バインダー成分の役割を果たす６価クロムを含まないクロムフリープライマーであって、上記塗料組成物を被塗装物上に塗装することにより得られる測定用塗膜について、３５０℃に５０時間おく耐熱性試験後の剥離接着強さが３ｋｇｆ／ｃｍ以上、９０℃以上の熱水に１２０時間浸漬する耐熱水処理試験後の剥離接着強さが３ｋｇｆ／ｃｍ以上であるものであることが好ましい。
本明細書において、上記「クロムフリープライマー」とは、６価クロムがバインダー成分の役割を果たさないプライマーを意味する。上記クロムフリープライマーは、従って、たとえ６価クロム単体又は６価クロムを有する化合物を含有するものであっても、６価クロム単体又は６価クロムを有する化合物がバインダー成分としての役割を果たさないプライマーであり、好ましくは、６価クロム単体又は６価クロムを有する化合物を含有しないプライマーである。
【００９５】
本発明の塗料組成物は、クロム元素を含まないクロムフリープライマーであることがより好ましい。
【００９６】
本発明の塗料組成物は、フッ素樹脂（Ｃ）を含むものである場合、被塗装物との密着性を高めるとともに、上記上塗り塗料及び上記プライマー組成物が共に有するフッ素樹脂の相溶性により、上記フッ素樹脂層との密着性を高める役割を果たすものである。本発明の塗料組成物は、フッ素樹脂（Ｃ）を含まない場合、主に被塗装物との密着性を高める役割を果たすものである。
【００９７】
本発明の塗料組成物は、クロムフリープライマー、好ましくは、クロム元素を含まないクロムフリープライマーであり、上記塗料組成物を被塗装物上に塗装することにより得られる測定用塗膜について、３５０℃に５０時間おく耐熱性試験後の剥離接着強さが３ｋｇｆ／ｃｍ以上、９０℃以上の熱水に１２０時間浸漬する耐熱水処理試験後の剥離接着強さが３ｋｇｆ／ｃｍ以上であるもの（以下、「塗料組成物（Ｚ１）」ということがある。）であることが好ましい。
【００９８】
本発明の塗料組成物（Ｚ１）は、上記条件を満たすものであればよく、上述のアミド基含有性高分子化合物（Ａ）と抗酸化性物質（Ｂ）とからなる塗料組成物であって、上記抗酸化性物質（Ｂ）が上記アミド基含有性高分子化合物（Ａ）と上記抗酸化性物質（Ｂ）との合計の０．１〜２０質量％であるもの（以下、本発明の塗料組成物（Ｙ）ということがある）である必要は必ずしもない。
【００９９】
本発明の塗料組成物（Ｚ１）は、上記測定用塗膜について、３５０℃に５０時間おく耐熱性試験後の剥離接着強さが３ｋｇｆ／ｃｍ以上であるものである。本発明の塗料組成物（Ｚ１）は、上記耐熱性試験後の剥離接着強さが上記範囲内であるように、得られる塗膜の耐熱性に優れたものであり、塗膜の高温下における長期使用において充分な耐性と、被塗装物との密着性を保持することができる。
【０１００】
上記耐熱性試験後の剥離接着強さの好ましい下限は、５ｋｇｆ／ｃｍ、より好ましい下限は、７ｋｇｆ／ｃｍである。剥離接着強さは、上記範囲内であれば上限を例えば、２０ｋｇｆ／ｃｍとすることができる。
【０１０１】
本明細書において、剥離接着強さは、テンシロン万能試験機を用い、ＪＩＳ  Ｋ  ６８５４−１（１９９９年）に準拠して試験片に対して９０°方向に引っ張り速度５０ｍｍ／分で剥離するのに要する力である。
【０１０２】
本発明の塗料組成物（Ｚ１）は、上記測定用塗膜について、９０℃以上の熱水に１２０時間浸漬する耐熱水処理試験後の剥離接着強さが３ｋｇｆ／ｃｍ以上であるものである。本発明の塗料組成物（Ｚ１）は、上記耐熱水処理試験後の剥離接着強さが上記範囲内であるように、得られる塗膜の耐熱水性に優れたものであり、塗膜を熱水に接させて使用する用途であっても、充分な耐性と、被塗装物との密着性を保持することができる。上記耐熱水処理試験後の剥離接着強さの好ましい下限は、５ｋｇｆ／ｃｍ、より好ましい下限は、７ｋｇｆ／ｃｍである。剥離接着強さは上記範囲内であれば上限を例えば、２０ｋｇｆ／ｃｍとすることができる。
【０１０３】
本発明の塗料組成物（Ｚ１）は、上記測定用塗膜について、上記範囲内の上記耐熱性試験後の剥離接着強さと、上記範囲内の上記耐熱水処理試験後の剥離接着強さとの両方を達成するものである。本発明の塗料組成物（Ｚ１）は、このように被塗装物との密着性に優れたものであり、被塗装物との密着性は、従来のリン酸クロム系プライマーに匹敵するか又はそれ以上の密着力をも実現することができるものである。
【０１０４】
本発明の塗料組成物は、クロム元素を含まないクロムフリープライマーであり、塗料組成物を被塗装物上に塗装することにより得られる測定用塗膜について、３５０℃に２０時間おく熱処理を行った後に９０℃以上の水に２４時間浸漬する熱水処理を行う耐熱・熱水処理試験後の剥離接着強さが２ｋｇｆ／ｃｍ以上であるもの（以下、「塗料組成物（Ｚ２）」ということがある。）が好ましい。
【０１０５】
本発明の塗料組成物（Ｚ２）は、上記条件を満たすものであればよく、上述の本発明の塗料組成物（Ｚ１）又は本発明の塗料組成物（Ｙ）である必要は必ずしもない。
【０１０６】
上記耐熱・熱水処理試験は、熱処理後に熱水に浸漬するものであり、上述の耐熱性試験単独よりも、また、耐熱水処理試験単独よりも、苛酷な試験である。本発明の塗料組成物（Ｚ２）は、このように苛酷な耐熱・熱水処理試験後であっても剥離接着強さが上記範囲内であり、耐熱性と耐熱水性の両方が要求される用途にも充分な耐性と、被塗装物に対する密着性とを維持し得る塗膜を提供することができる。より好ましい下限は、３ｋｇｆ／ｃｍであり、更に好ましい下限は、５ｋｇｆ／ｃｍである。剥離接着強さは上記範囲内であれば上限を例えば、１５ｋｇｆ／ｃｍとすることができる。
【０１０７】
本発明の塗料組成物は、また、クロム元素を含まないクロムフリープライマーであり、塗料組成物を被塗装物上に塗装することにより得られる測定用塗膜について、３５０℃に３０時間おく熱処理を行った後に９０℃以上の水に２４時間浸漬する熱水処理を行う耐熱・熱水処理試験後の剥離接着強さが０．５ｋｇｆ／ｃｍ以上であるもの（以下、「塗料組成物（Ｚ３）」ということがある。）が好ましい。
【０１０８】
本発明の塗料組成物（Ｚ３）は、上記条件を満たすものであればよく、上述の本発明の塗料組成物（Ｚ１）、本発明の塗料組成物（Ｚ２）又は本発明の塗料組成物（Ｙ）の何れかである必要は必ずしもない。
【０１０９】
本発明の塗料組成物（Ｚ３）は、苛酷な耐熱・熱水処理試験後であっても剥離接着強さが上記範囲内であり、耐熱性、耐熱水性、及び、被塗装物に対する優れた密着性とを有する塗膜を提供することができる。より好ましい下限は、１ｋｇｆ／ｃｍであり、更に好ましい下限は、５ｋｇｆ／ｃｍであり、最も好ましい下限は、６ｋｇｆ／ｃｍである。剥離接着強さは上記範囲内であれば上限を例えば、１５ｋｇｆ／ｃｍとすることができる。
【０１１０】
本明細書において、（Ｚ１）、（Ｚ２）、（Ｚ３）又は（Ｙ）を付すことなく単に本発明の「塗料組成物」というときは、本発明の塗料組成物（Ｚ１）、本発明の塗料組成物（Ｚ２）、本発明の塗料組成物（Ｚ３）又は本発明の塗料組成物（Ｙ）の何れであるかを区別することなく何れをも含み得る概念を表す。
【０１１１】
本発明の塗料組成物（Ｚ１）、本発明の塗料組成物（Ｚ２）及び本発明の塗料組成物（Ｚ３）のそれぞれにおいて、上記測定用塗膜は、塗料組成物を被塗装物上に塗装することにより得られるものである。上記測定用塗膜は、上記被塗装物としてアルミナ粉を用いて吹き付け圧力０．５ＭＰａでブラスト処理した鉄板（ＳＳ４００、縦１００ｍｍ×横５０ｍｍ×厚さ１．５ｍｍ、平均粗さ〔Ｒａ〕＝２〜３μｍ）を用い、この鉄板上に、塗料組成物を乾燥膜厚が３０μｍになるようにスプレー塗装し、１２０℃で３０分間乾燥したのち、得られた乾燥皮膜上にＰＦＡ粉体塗料（平均粒子径：２２０μｍ、メルトフローレート：６ｇ／１０分）を、焼成後の膜厚合計が１ｍｍになるように盛り起きし、３５０℃で１時間焼成することにより得られる塗膜である。
【０１１２】
本発明の塗料組成物（Ｚ１）、本発明の塗料組成物（Ｚ２）及び本発明の塗料組成物（Ｚ３）は、被塗装物が上述した酸化膜遅形成性金属又は酸化膜速形成性金属の何れであっても上記範囲内の剥離接着強さを達成することができる。
【０１１３】
本発明の塗料組成物（Ｚ１）、本発明の塗料組成物（Ｚ２）及び本発明の塗料組成物（Ｚ３）は、耐熱性高分子化合物からなる塗料組成物であることが好ましい。
【０１１４】
本発明の塗料組成物（Ｚ１）、本発明の塗料組成物（Ｚ２）及び本発明の塗料組成物（Ｚ３）は、上記耐熱性高分子化合物と、更に、上述の抗酸化性物質（Ｂ）とからなる塗料組成物であることがより好ましい。
【０１１５】
上記抗酸化性物質（Ｂ）は、上記耐熱性高分子化合物と上記抗酸化性物質（Ｂ）との合計の０．１〜２０質量％であることが好ましい。
【０１１６】
上記抗酸化性物質（Ｂ）としては、ポリアリレンサルファイドが好ましい。上記抗酸化性物質（Ｂ）がポリアリレンサルファイドである場合、上記耐熱性高分子化合物はアミド基含有性高分子化合物（Ａ）であることが好ましい。
【０１１７】
本発明の塗料組成物（Ｚ１）、本発明の塗料組成物（Ｚ２）及び本発明の塗料組成物（Ｚ３）は、本発明の塗料組成物（Ｙ）であることが更に好ましい。
【０１１８】
本発明の塗料組成物は、塗装に際し、長時間の高温での焼成に耐える耐熱密着性を有するものである。本発明の塗料組成物が耐熱密着性を有する機構としては明確ではないが、以下のように考えられる。
【０１１９】
即ち、従来、ＰＡＩからなるプライマー層において観測されていた耐熱密着性の低下は、ＰＡＩが持つアミド基等の接着性官能基が長時間の高温での焼成により酸化劣化したことによるものと考えられる。本発明の塗料組成物は、ＰＡＩ等のアミド基含有性高分子化合物（Ａ）が持つアミド基等の接着性官能基の酸化を抑制する抗酸化性物質（Ｂ）を添加することにより、リン酸クロム系プライマーに匹敵する耐熱密着性を実現できたものと考えられる。本発明の塗料組成物は、また、フッ素樹脂（Ｃ）を添加することによって、１回の塗装により、被塗装物から離れるにつれフッ素樹脂（Ｃ）の濃度を高くすることができるので、上記アミド基含有性高分子化合物（Ａ）及び抗酸化性物質（Ｂ）を主成分とする層と、フッ素樹脂（Ｃ）を主成分とする層との間の密着性に優れた塗膜を得ることができる。本発明の塗料組成物は、また、このように表面にフッ素樹脂（Ｃ）を有する層が得られることから、本発明の塗料組成物からなる塗膜とフッ素樹脂層との間の耐熱密着性を向上することができるものと考えられる。本発明の塗料組成物は、また、フッ素樹脂（Ｃ）が後述の接着性官能基を有するものである場合、この塗料組成物からなる塗膜とフッ素樹脂層との間の耐熱密着性を一段と向上することができるものと考えられる。
【０１２０】
本発明の塗料組成物から得られる塗膜の厚みは１０〜３００μｍであることが好ましい。上述の液状塗料タイプの塗料組成物を用いる場合、塗膜の厚みは１０〜１００μｍであることが好ましく、厚みが１００μｍを超える塗膜は、粉体塗料タイプの塗料組成物を用いて得ることが好ましい。
【０１２１】
本発明の含フッ素積層体は、被塗装物、塗膜、及び、フッ素樹脂層からなるものである。上記塗膜は、上述のように、本発明の塗料組成物の塗装により得られるものであり、上記含フッ素積層体において、上記被塗装物に本発明の塗料組成物を塗装することにより得られるものである。本発明の含フッ素積層体において、上記被塗装物、上記塗膜及び上記フッ素樹脂層は、この順に積層している。
【０１２２】
上記被塗装物は、本発明の塗料組成物を塗装する対象である。
【０１２３】
上記被塗装物としては特に限定されず、例えば、アルミニウム、ステンレス〔ＳＵＳ〕、鉄等の金属；耐熱樹脂；セラミック等からなるものが挙げられ、金属からなるものであることが好ましい。金属としては、単体金属又は合金であってよく、また、得られる塗膜との接着性が良好である点で、ステンレス、銅、銅合金等の酸化膜速形成性金属であってもよいし、アルミニウム、鉄等の酸化膜遅形成性金属であってもよい。
【０１２４】
上記酸化膜速形成性金属は、表面に酸化皮膜を形成しやすく、この酸化皮膜が、従来の塗料組成物を塗装して得られるコーティング膜との密着性を低下させる原因となっていたものと考えられる。本発明の塗料組成物は、抗酸化性物質（Ｂ）としてアミド基の酸化を抑制するのみならず被塗装物の酸化を抑制することができる物質を用いることにより、被塗装物が酸化膜速形成性金属からなるものであっても、上記塗膜との充分な密着性を得ることができる。
【０１２５】
上記被塗装物は、本発明の塗料組成物を塗装することに先立ち、この塗料組成物から塗装により得られる塗膜との接着性を向上させ得る点から、樹脂成分の除去及び粗面化処理を行ったものであることが好ましい。上記樹脂成分の除去の方法としては、有機溶剤、アルカリ等を用いて行う方法；３００℃以上の温度で樹脂成分を分解させる方法等が挙げられる。
【０１２６】
上記塗膜は、本発明の塗料組成物を塗布し、所望により８０〜１５０℃で１０〜６０分間乾燥を行った後、焼成を行うことにより上記被塗装物上に形成することができる。
上記塗布の方法としては、本発明の塗料組成物が液状塗料タイプである場合、スプレー塗布、ローラーによる塗布等を用いることが好ましく、本発明の塗料組成物が粉体塗料タイプである場合、静電塗布、流動浸漬塗布又はロトライニング塗布を用いることが好ましい。
【０１２７】
上記焼成は、上述のように、本発明の塗料組成物中のアミド基含有性高分子化合物（Ａ）、抗酸化性物質（Ｂ）、及び、フッ素樹脂（Ｃ）の融点にもよるが、通常、フッ素樹脂（Ｃ）の融点以上の温度で１０〜６０分間加熱することにより行う。上記焼成は、本発明の塗料組成物をプライマー組成物として用いる場合、上塗り塗料を塗装する前に行ってもよいし、上塗り塗料を塗装する前には行わず、上塗り塗料を塗布した後の焼成時に上塗り塗料の焼成と同時に行うものであってもよい。
【０１２８】
上記フッ素樹脂層は、上記塗膜上に形成するものであって、フッ素樹脂（Ｄ）からなるものである。
上記フッ素樹脂（Ｄ）としては、本発明の塗料組成物がフッ素樹脂（Ｃ）を含まないものである場合、フッ素樹脂（Ｃ）と同じものを用いてもよい。
本発明の塗料組成物がフッ素樹脂（Ｃ）を含むものである場合、上記塗料組成物を被塗装物上に塗装し形成される塗膜の表面には、フッ素樹脂（Ｃ）が多く含まれており、上記塗膜の表面との相溶性及び接着性を高める意味で、上記塗膜上に形成するフッ素樹脂層におけるフッ素樹脂（Ｄ）としては、フッ素樹脂（Ｃ）と同一又は類似の組成を有するフッ素樹脂を用いることが好ましい。
【０１２９】
上記フッ素樹脂層は、本発明の塗料組成物が上述のフッ素樹脂（Ｃ）を含むものである場合、本発明の塗料組成物の塗装により得られる塗膜との密着性を高め得る点で、フッ素樹脂（Ｄ）とともにフッ素樹脂（Ｃ）を含むものであってもよい。
【０１３０】
本発明の塗料組成物から得られる塗膜とフッ素樹脂層との密着性は、フッ素樹脂（Ｃ）として末端官能基を有するポリマーからなる樹脂を利用することにより向上させることができる。
【０１３１】
上記末端官能基としては特に限定されず、例えば、−ＣＯＯＲ１（Ｒ１は、水素原子、炭素数１〜５のアルキル基、又は、炭素数１〜３のパーフルオロアルキル基を表す。）、−ＣＯＦ、−ＣＯＮＨ２、−ＣＨ２ＯＨ、−ＣＯＯＭ１、−ＳＯ４Ｍ２、−ＳＯ３Ｍ３（Ｍ１、Ｍ２及びＭ３は、同一又は異なり、Ｉ族原子若しくは１価の陽イオンとなることができる原子団を表す。）、−ＳＯ４Ｍ４１／２、−ＳＯ３Ｍ５１／２（Ｍ４及びＭ５は、同一又は異なり、ＩＩ族原子、鉄等の遷移金属、若しくは、２価の陽イオンとなることができる原子団を表す。）が挙げられる。上記Ｉ族原子としては、例えば、水素原子、ナトリウム原子、カリウム原子等が挙げられ、上記１価の陽イオンとなることができる原子団としては、例えば、アンモニウム基等が挙げられる。上記ＩＩ族原子としては、例えば、カルシウム、マグネシウム等が挙げられる。遷移金属としては、例えば、鉄等が挙げられる。
【０１３２】
上記末端官能基の量は、フッ素樹脂（Ｃ）のポリマー分子鎖中の炭素数１００万個あたり５０〜１０００００個の範囲であることが好ましい。５０個未満であると、密着力が低下しやすく、１０００００個を超えると、焼成時の発泡が激しくなり、塗膜欠陥を生じやすい。フッ素樹脂（Ｃ）のポリマー分子鎖中の炭素数１００万個あたりより好ましい下限は、１００個、更に好ましい下限は、５００個であり、より好ましい上限は、５００００個、更に好ましい上限は、１００００個である。
【０１３３】
上記末端官能基の量は、赤外分光光度計を用いて測定し得られる値である。
【０１３４】
上記末端官能基を有するポリマーにおける末端官能基の量は、通常、適切な触媒、連鎖移動剤及び重合条件を選んで重合することにより調整することができる。
上記末端官能基を有するポリマーにおける官能基の量は、上記官能基を有するモノマーを重合することによって増やすことができる。
【０１３５】
上記官能基を有するモノマーを単量体として重合し得られたフッ素樹脂（Ｃ）のポリマーを適宜酸、アルカリ等の反応試剤と反応させる事及び熱により処理する事により、上記（末端）官能基は反応試剤及び熱の作用により、化学構造の一部が変化する。
【０１３６】
本発明の含フッ素積層体は、本発明の塗料組成物を塗装して得られた塗膜上に、フッ素樹脂（Ｄ）からなる上塗り塗料を塗装し、フッ素樹脂（Ｄ）の融点以上の温度で３０〜１２０分間焼成することにより得ることができる。
【０１３７】
フッ素樹脂（Ｄ）を含有する上塗り塗料は、本発明の塗料組成物と同様に、所望の膜厚によって粉体塗料タイプと液状塗料タイプとが使い分けられ、耐蝕性の観点（厚膜化の観点）では、粉体塗料を用いることが好ましい。フッ素樹脂（Ｄ）を含有する上塗り塗料には、本発明の塗料組成物と同様の分散媒、分散剤、添加剤、その他の樹脂等を用いることができる。
【０１３８】
フッ素樹脂層は、膜厚が２００μｍ以上であるものであることが好ましい。
【０１３９】
本発明の塗料組成物は、フッ素樹脂層の膜厚が２００μｍ以上であっても、充分な密着性を保持することができ、高温で長時間の焼成が必要なライニング加工に特に有用である。
【０１４０】
本発明の含フッ素積層体の用途としては特に限定されず、例えば、従来のＰＡＩエナメル線と比較し耐加工劣化性に優れる点で、耐熱エナメル線等の各種電線の被覆材用途；情報機器部品（紙分離爪、プリンタガイド、ギア、ベアリング）、コネクタ、バーニインソケット、ＩＣソケット、油田用電気部品、リレー、電磁波シールド、リレーケース、スイッチ、カバー、端子板母線等の電気・電子産業関連用途；
バルブシート、油圧用シール、バックアップリング、ピストンリング、ウェアバンド、ベーン、ボールベアリングリテーナー、ローラー、カム、ギア、ベアリング、ラビリンスシール、ポンプ部品、機械的リンク機構、ブッシング、ファスナ、スプラインライナー、ブラケット、油圧ピストン、ケミカルポンプケーシング、バルブ、弁、タワーパッキン、コイルボビン、パッキン、コネクター、ガスケット、バルブシール等の機械工業関連用途；
スラストワッシャ、シールリング、ギア、ベアリング、タペット、エンジン部品（ピストン、ピストンリング、バルブステア）、トランスミッション部品（スプール弁、ボール逆止弁、シーリング）、ロッカーアーム等の車両工業関連用途；
ジェットエンジン部品（ブッシング、ワッシャ、スペーサー、ナット）、パワーコントロールクラッチ、ドアヒンジ用ベアリング、コネクター、チューブクランプ、ブラケット、油圧部品、アンテナ、レドーム、フレーム、燃料系統部品、コンプレッサ部品、ロケットエンジン部品、ウェアストリップ、コネクタシェルフ、宇宙構造体等の航空、宇宙産業関連用途等が挙げられる。その他にも、製罐機ピンカバー、メッキ装置用部品、原子力関連部品、超音波トランデューサ、ポテンショメータシャフト、給水栓部品等の用途が挙げられる。
【０１４１】
上記各用途は、本発明の塗料組成物がフッ素樹脂（Ｃ）をも含むものである場合にも、適用することができるが、フッ素樹脂（Ｃ）を含まないものである場合に好適である。
【０１４２】
本発明の含フッ素積層体の用途としては、本発明の塗料組成物がフッ素樹脂（Ｃ）をも含むものである場合、上記各用途に加え、例えば、攪拌翼、タンク内面、ベッセル、塔、遠心分離器、ポンプ、バルブ、配管、熱交換器、メッキ冶具、タンクローリー内面、スクリューコンベア等の耐蝕用途；半導体工場ダクト等の半導体関連用途；ＯＡロール、ＯＡベルト、製紙ロール、フィルム製造用カレンダーロール、インジェクション金型等の工業用離型用途；炊飯釜、ポット、ホットプレート、アイロン、フライパン、ホームベーカリー、パントレー、ガステーブル天板、パン天板、鍋、釜等の家電・厨房関連用途；各種ギアを含む精密機構摺動部材、製紙ロール、カレンダーロール、金型離型部品、ケーシング、バルブ、弁、パッキン、コイルボビン、オイルシール、継ぎ手、アンテナキャップ、コネクター、ガスケット、バルブシール、埋設ボルト、埋設ナット等の工業部品関連用途等が挙げられる。
【０１４３】
本発明の樹脂組成物は、アミド基を有しているか又はアミド基を有することとなるアミド基含有性高分子化合物（Ａ）と、ポリアリレンサルファイドとからなるものであって、上記アミド基含有性高分子化合物（Ａ）は、アミド基と芳香環とを有しているアミド基含有ポリマー（ａ１）、及び／又は、上記塗料組成物を塗装する際の焼成により上記アミド基含有ポリマー（ａ１）に変化するアミド基含有ポリマー前駆体（ａ２）であり、上記ポリアリレンサルファイドは、上記アミド基含有性高分子化合物（Ａ）と上記ポリアリレンサルファイドとの合計の１〜４０質量％であるものである。
【０１４４】
上記アミド基含有性高分子化合物（Ａ）及び上記ポリアリレンサルファイドは、それぞれ本発明の塗料組成物について上述したものである。本発明の樹脂組成物は、上記アミド基含有性高分子化合物（Ａ）と、上記ポリアリレンサルファイドとからなるものであるので、上記樹脂組成物を用いて塗装したり成形体を作製する際、及び／又は、得られる塗膜や成形体の使用時における例えば２００℃以上のような高温での加熱下において、上記アミド基含有性高分子化合物（Ａ）の熱劣化を防止することができ、耐熱性等の物性に優れ、高温下での長期使用にも充分に耐え得る塗膜及び成形体を得ることができる。
【０１４５】
上記アミド基含有性高分子化合物（Ａ）のうち上述のアミド基含有ポリマー（ａ１）としては、ポリアミドイミド［ＰＡＩ］が好ましい。
【０１４６】
上記ポリアリレンサルファイドは、上記アミド基含有性高分子化合物（Ａ）と上記ポリアリレンサルファイドとの合計の１〜４０質量％であるものである。１質量％未満であると、得られる塗膜や成形体の耐熱性が不充分であり、４０質量％を超えると、上記アミド基含有性高分子化合物（Ａ）の特性を充分に活かすことができない。好ましい下限は、４質量％であり、好ましい上限は、３０質量％である。
【０１４７】
本発明の樹脂組成物は、液状塗料であってもよいし粉体塗料であってもよいが、厚塗り用途においては、粉体塗料であることが好ましい。粉体塗料である場合、上記ポリアリレンサルファイドは、上記アミド基含有性高分子化合物（Ａ）と上記ポリアリレンサルファイドとの合計の１〜４０質量％であることが好ましい。より好ましい下限は、１０質量％、更に好ましい下限は、２０質量％、特に好ましい下限は、２５質量％、より好ましい上限は、３８質量％、更に好ましい上限は、３５質量％である。
【０１４８】
本発明の樹脂組成物は、上記アミド基含有性高分子化合物（Ａ）と、上記ポリアリレンサルファイドと、更に、窒素含有化合物とからなるものであってもよい。上記窒素含有化合物は、本発明の塗料組成物について上述したものである。上記樹脂組成物は、上記窒素含有化合物からなるものであることにより、上記アミド基含有性高分子化合物（Ａ）の熱劣化を効果的に防止することができる。
【０１４９】
本発明の樹脂組成物は、アミド基含有性高分子化合物（Ａ）及びポリアリレンサルファイド、並びに、所望により用いる窒素含有化合物に加え、更に、フッ素樹脂からなるものであってもよい。上記フッ素樹脂としては特に限定されず、例えば、上述のフッ素樹脂（Ｃ）と同様のものを用いることができる。本発明の樹脂組成物は、フッ素樹脂をも含むことにより、耐熱性に加え、撥水性、耐薬品性、非粘着性等のフッ素樹脂特有の性質をも有する塗膜と成形体を得ることができる。
【０１５０】
本発明の樹脂組成物は、粉体塗料であり、アミド基含有性高分子化合物（Ａ）と、ポリアリレンサルファイドと、更に、フッ素樹脂とからなるものであることが好ましい。
本発明の樹脂組成物は、上述のように耐熱性に優れるので、これらの特性が要求される塗膜や各種成形体の形成に好適に用いることができる。
【０１５１】
本発明の樹脂組成物を用いて塗膜を形成する方法としては、本発明の塗料組成物について上述した方法を用いることができる。上記アミド基含有性高分子化合物（Ａ）としてＰＡＩを用いる場合、ＰＡＩは通常、ワニスとして市販されているので、上述の液状塗料タイプとして好適に用いることができる。
【０１５２】
本発明の樹脂組成物を用いて成形体を作製する方法としては特に限定されず、例えば、射出成形等が挙げられ、一旦得られた成形物を切削することにより所望の形状を有する成形体を得ることもできる。
【０１５３】
本発明の樹脂組成物を用いて得られる成形体の用途としては特に限定されず、例えば、本発明の含フッ素樹脂積層体について上述した用途等が挙げられる。
【発明を実施するための形態】
【０１５４】
発明を実施するための最良の形態
以下に実験例を挙げて本発明を更に詳しく説明するが、本発明はこれら実験例のみに限定されるものではない。
【０１５５】
実験例１
ポリアミドイミド樹脂（商品名：ＨＩ−６８０、日立化成工業社製、３０％Ｎ−メチル−２−ピロリドン溶液）〔ＰＡＩ〕１０．００ｇ、テトラフルオロエチレン／パーフルオロ（アルキルビニル）エーテル共重合体〔ＰＦＡ〕（融点：３１０℃、平均粒子径：２５μｍ）６．６６ｇ、ポリフェニレンサルファイド樹脂〔ＰＰＳ〕（商品名：ライトンＶ−１、フィリップス社製）０．３３ｇをＮ−メチル−２−ピロリドン１３．８０ｇ、メチルイソブチルケトン９．２０ｇの混合溶剤に加え、ディスパー（商品名：スリーワンモーター、新東科学社製）を用いて溶解分散して本発明の塗料組成物を得た。
【０１５６】
アルミナ粉（商品名：トサエメリー＃４０、宇治電化学工業社製）を用いて吹き付け圧力１．０ＭＰａでブラスト処理した鉄板（ＳＳ４００、縦１００ｍｍ×横５０ｍｍ×厚さ１．５ｍｍ、平均粗さ〔Ｒａ〕＝２〜３μｍ）上に、上記塗料組成物を乾燥膜厚が３０μｍになるようにスプレー塗装し、１２０℃で３０分間乾燥した。得られた上記塗料組成物の乾燥皮膜上にＰＦＡ粉体塗料（平均粒子径：２２０μｍ、メルトフローレート：６ｇ／１０分）を、焼成後の膜厚合計が１ｍｍになるように盛り起きし、３５０℃で１時間焼成して積層体Ａを得た。
【０１５７】
得られた積層体Ａから試験片を切り出し、以下のような評価を行った。
【０１５８】
耐熱性試験
１０ｍｍの幅に切れ目を入れた試験片を３５０℃の電気炉に入れ、２０時間又は５０時間加熱した後、室温に戻し、テンシロン万能試験機を用いてＪＩＳ  Ｋ  ６８５４−１（１９９９年）に準拠して引っ張り速度５０ｍｍ／分で試験片に対して９０°方向に剥離接着強さを測定した。但し、上記加熱後に試験片の塗膜が剥離した場合、剥離接着強さは０ｋｇ／ｃｍとした。
【０１５９】
耐熱水処理試験
１０ｍｍの幅に切れ目を入れた試験片を９０℃以上の熱水に２４時間浸漬した後、室温に戻し、耐熱性試験と同様にして試験片に対して９０°方向に剥離接着強さを測定した。
【０１６０】
剥離状態評価
上記剥離接着強さの試験において、剥離状態を観察し以下のように評価した。
／Ａ：被塗装物と塗料組成物の焼成塗膜との間での剥離〔基材剥離〕
／Ｂ：塗料組成物の焼成塗膜とＰＦＡ樹脂層との間での剥離〔層間剥離〕
／Ｃ：塗料組成物の焼成塗膜の破壊による剥離〔凝集破壊〕
【０１６１】
実験例２
実験例１のＰＦＡを１３．３２ｇにする以外は実験例１と同様にして積層体Ｂを作製し実験例１と同様の評価を行った。
【０１６２】
実験例３
ＰＡＩを１１．００ｇ、ＰＰＳを０．０３ｇにする以外は実験例１と同様にして積層体Ｃを作製し実験例１と同様の評価を行った。
【０１６３】
実験例４
ＰＡＩを１１．００ｇ、抗酸化性物質として亜鉛系酸化防止剤であるベンゾチアゾール系化合物（２−メルカプトベンゾチアゾール亜鉛塩）０．０３ｇを用いた以外は実験例１と同様に積層体Ｄを作製し実験例１と同様の評価を行った。
【０１６４】
実験例５
ＰＡＩを８．８８ｇ、ＰＰＳを０．６７ｇにする以外は実験例１と同様にして積層体Ｅを作製し実験例１と同様の評価を行った。
【０１６５】
実験例６
実験例１のＰＦＡを１．６７ｇ用いた以外は実験例１と同様にして積層体Ｆを作製し実験例１と同様の評価を行った。
【０１６６】
実験例７
実験例１のＰＦＡを２３．３１ｇ用いた以外は実験例１と同様にして積層体Ｇを作製し実験例１と同様の評価を行った。
【０１６７】
実験例８
ＰＦＡを６．００ｇ用い、ＰＰＳを添加しなかった以外は実験例１と同様にして積層体Ｈを作製し実験例１と同様の評価を行った。
【０１６８】
実験例９
ＰＡＩを５．５５ｇ、ＰＰＳを１．６７ｇ用いた以外は実験例１と同様にして積層体Ｉを作製し実験例１と同様の評価を行った。
【０１６９】
実験例１０
ＰＡＩを７．７７ｇ、ＰＰＳを１．００ｇ用いた以外は実験例１と同様にして積層体Ｊを作製し実験例１と同様の評価を行った。
【０１７０】
実験例１１
実験例１で用いた鉄板に代えて実験例１で用いたものと同じアルミナ粉を用いてブラスト処理したステンレス鋼板（ＳＵＳ３０４、縦１００ｍｍ×横５０ｍｍ×厚さ１．５ｍｍ、平均粗さ〔Ｒａ〕＝２〜３μｍ）を用いた以外は実験例１と同様にして積層体Ｋを作製し実験例１と同様の評価を行った。
【０１７１】
実験例１２
抗酸化性物質としてＰＰＳ０．３３ｇに代えてベンゾチアゾール系化合物（２−メルカプトベンゾチアゾール亜鉛塩）０．０３ｇとＰＰＳ０．３３ｇとのブレンドを用いた以外は実験例１と同様に塗料組成物を調製した。次に実験例１で用いた鉄板を実験例１１で用いたステンレス鋼板にする以外は実験例１と同様にして積層体Ｌを作製し実験例１と同様の評価を行った。
【０１７２】
結果を表１に示す。なお、表中、／Ａ、／Ｂ、及び、／Ｃは上述の剥離状態評価である。
【０１７３】
【表１】
2010043283.tif 000002
【０１７４】
表１から、実験例１〜５は、実験例６〜１０に比べて耐熱性試験後又は耐熱水処理試験後の剥離接着強さの減少が小さいことが分かった。実験例１２は実験例１１に比べて耐熱性試験後の剥離接着強さの減少が小さいことが分かった。
【０１７５】
実験例１３
実験例１と同様にブラスト処理した処理済み鉄板（縦１００ｍｍ×横１０ｍｍ×厚さ１．５ｍｍ）を２枚用意し、そのうちの１枚の縦半分の面積に、実験例１のＰＦＡを用いない以外は実験例１と同様にして調製した塗料組成物を乾燥膜厚が３０μｍになるように塗布し、塗布した部分にもう１枚の処理済み鉄板を張り合わせた後、３５０℃で１時間焼成して試験片を作製した。その後、上記試験片に対して、実験例１に従って耐熱性試験及び耐熱水処理試験を行った。また、上記耐熱性試験及び上記耐熱水処理試験の前後でＪＩＳ  Ｋ  ６８５０（１９９９年）に準拠して引張剪断接着強さを測定した。
【０１７６】
実験例１４
ＰＦＡのみならずＰＰＳも用いない塗料組成物を用いた以外は実験例１１と同様にして試験片を作製し実験例１３と同様の評価を行った。
結果を表２に示す。なお、表中、／Ａ、／Ｂ、及び、／Ｃは上述の剥離状態評価である。
【０１７７】
【表２】
2010043283.tif 000003
【０１７８】
表２から、実験例１３は、実験例１４に比べて耐熱性試験後又は耐熱水処理試験後の引張剪断接着強さの減少が小さいことが分かった。
【０１７９】
実験例１５
実験例１と同様の条件で、本発明の塗料組成物を得た。得られた塗料組成物を実験例１で用いたブラスト処理した鉄板上に乾燥膜厚が３０μｍになるようにスプレー塗装し、１２０℃で３０分間乾燥し、３５０℃で１時間焼成して、被塗装物と塗膜（測定用塗膜）とからなる積層体Ｍを得た。
【０１８０】
得られた積層体Ｎから試験片を切り出し、この試験片について下記評価を行った。
【０１８１】
耐熱性試験
３５０℃で３０時間加熱したものについても剥離接着強さを測定したこと以外は実験例１と同様にした。結果を表３のａ）に示す。
【０１８２】
耐熱水処理試験
９０℃以上の水にそれぞれ７２時間、１２０時間浸漬したものについても剥離接着強さを測定したこと以外は実験例１と同様にした。結果を表３のｂ）に示す。
【０１８３】
耐熱・熱水処理試験
１０ｃｍの幅に切れ目を入れた試験片について、３５０℃に２０時間又は３０時間おく熱処理を行った後、９０℃以上の水に２４時間浸漬する熱水処理を行い、次いで室温に戻し、実験例１の耐熱性試験と同様にして試験片に対して９０℃方向に剥離接着強さを測定した。結果を表４に示す。
【０１８４】
比較例１
塗料組成物の作製においてＰＰＳを添加しなかった以外は実験例１５と同様にして、比較用積層体を得、評価した。結果を表３及び表４に示す。
【０１８５】
比較例２
本発明の塗料組成物の代わりにリン酸クロム系プライマー（商品名：８５０−３１４／ＶＭ７７９９＝１００／３５、ＤｕＰｏｎｔ社製）を塗装に供した以外は実験例１５と同様にして比較用積層体を得、評価した。結果を表３及び表４に示す。
【０１８６】
比較例３
本発明の塗料組成物の代わりに比較用クロムフリープライマー（商品名：４２０−７０３、ＤｕＰｏｎｔ社製）を塗装に供した以外は実験例１５と同様にして比較例用積層体を得、評価した。結果を表３及び表４に示す。
【０１８７】
【表３】
2010043283.tif 000004
【０１８８】
表３から、実験例１５の塗料組成物（クロムフリープライマー）は、比較例２のリン酸クロム系プライマーと比較例３の従来の比較用クロムフリープライマーに比べて、長時間の耐熱性試験や耐熱水処理試験を経た後であっても剥離接着強さがあまり低下しないことがわかった。また、実験例１５は、比較例１のＰＰＳを含まないものに比べ、剥離接着強さの低下率が耐熱水処理試験においては同等程度であるが、耐熱性試験においては、低く抑制されることがわかった。
【０１８９】
【表４】
2010043283.tif 000005
【０１９０】
表４から、剥離接着強さは、実験例１５について、熱処理後に殆ど低下せず、更に熱水処理を行った後であっても低下率が低く抑制されており、比較例２のリン酸クロム系プライマーをはるかに上回るのに対し、比較例１のＰＰＳを含まないものと比較例３の従来のクロムフリープライマーについては、著しく低下することがわかった。
【０１９１】
実験例１６
ポリアミドイミド樹脂（商品名：トーロン４０００Ｔ−４０、ソルベイアドバンストポリマーズ社製）〔ＰＡＩ〕を粉砕機（商品名：アトマイザー、ダルトン社製）にて粉砕し平均粒子径が５０μｍのＰＡＩ粒子粉砕品を得た。得られたＰＡＩ粒子粉砕品９０ｇ、テトラフルオロエチレン／パーフルオロ（アルキルビニル）エーテル共重合体〔ＰＦＡ〕（融点：３１０℃、平均粒子径：２５μｍ）４００ｇ、ポリフェニレンサルファイド樹脂〔ＰＰＳ〕（商品名：ライトンＶ−１、フィリップス社製）１０ｇを混合機（商品名：Ｖ型ブレンダー、ダルトン社製）にて均一分散し本発明の塗料組成物を得た。
【０１９２】
アルミナ粉（商品名：トサエメリー＃４０、宇治電化学工業社製）を用いて吹き付け圧力１．０ＭＰａでブラスト処理した鉄板（ＳＳ４００、縦１００ｍｍ×横５０ｍｍ×厚さ１．５ｍｍ、平均粗さ〔Ｒａ〕＝２〜３μｍ）上に、上記塗料組成物を膜厚が１２０μｍになるように静電塗装し、３５０℃で３０分間焼成した。得られた上記塗料組成物の乾燥皮膜上にＰＦＡ粉体塗料（平均粒子径：２２０μｍ、メルトフローレート：６ｇ／１０分）を、焼成後の膜厚合計が１．１ｍｍになるように盛り置きし、３５０℃で１時間焼成し積層体Ｎを得た。
【０１９３】
得られた積層体Ｎから試験片を切り出し、この試験片について実験例１５と同様にして耐熱性試験と耐熱水処理試験を行った。結果を表５に示す。なお、表中、／Ａ、／Ｂ、及び、／Ｃは上述の剥離状態評価である。
【０１９４】
実験例１７
ＰＰＳを３０ｇ、ＰＡＩを７０ｇ用いた以外は実験例１６と同様にして積層体Ｐを得、評価した。結果を表５に示す。
【０１９５】
実験例１８
ＰＰＳを４０ｇ、ＰＡＩを６０ｇ用いた以外は実験例１６と同様にして積層体Ｑを得、評価した。結果を表５に示す。
【０１９６】
比較例４
ＰＰＳを５０ｇ、ＰＡＩを５０ｇ用いた以外は実験例１６と同様にして比較用積層体を得、評価した。結果を表５に示す。
【０１９７】
比較例５
ＰＰＳを用いず、ＰＡＩを１００ｇ用いた以外は実験例１６と同様にして比較用積層体を得、評価した。結果を表５に示す。
【０１９８】
【表５】
2010043283.tif 000006
【０１９９】
表５から、実験例１６、実験例１７、及び、実験例１８は、５０時間耐熱性試験後、１２０時間耐熱水処理試験後の剥離接着強さがともに３ｋｇｆ／ｃｍ以上であるのに対して、比較例４は、１２０時間耐熱水処理試験後の剥離接着強さが１．２Ｋｇｆ／ｃｍであり、比較例５は、５０時間耐熱性試験後の剥離接着強さが０Ｋｇｆ／ｃｍであることがわかった。
【産業上の利用可能性】
【０２００】
本発明の塗料組成物は、上述の構成よりなるので、塗装に際し、高温で長時間焼成を行っても密着性が低下しにくく、リン酸クロム系プライマーに匹敵する耐熱密着性を有する含フッ素積層体を得ることができる。本発明の樹脂組成物は、上述の構成よりなるので、耐熱性に優れた塗膜や成形体を得ることができる。